(57)【特許請求の範囲】
【請求項１】
下地コンクリートと前記下地コンクリート上に設けられるエポキシ樹脂系防食材との間にゴムシートが設けられており、
前記ゴムシートは、前記エポキシ樹脂系防食材側に不織布または繊維質シートを備えていることを特徴とするコンクリート構造物の防水防食構造。
【請求項２】
請求項１に記載のコンクリート構造物の防水防食構造であって、
前記下地コンクリートと前記ゴムシートとの間にプライマーが介在されていることを特徴とするコンクリート構造物の防水防食構造。
【請求項３】
請求項１に記載のコンクリート構造物の防水防食構造であって、
前記下地コンクリートと前記ゴムシートとの間にケイ酸質系塗布防水材が介在されていることを特徴とするコンクリート構造物の防水防食構造。
【請求項４】
請求項１乃至請求項３のいずれかに記載のコンクリート構造物の防水防食構造であって、
前記ゴムシート上に素地調整材としてポリマーセメントモルタルが塗布され、
該ポリマーセメントモルタルの表面にプライマーが塗布され、
該プライマーの表面に前記エポキシ樹脂系防食材が塗布されていることを特徴とするコンクリート構造物の防水防食構造。
【請求項５】
請求項１乃至請求項３のいずれかに記載のコンクリート構造物の防水防食構造であって、
前記ゴムシート上に素地調整材として樹脂パテが塗布され、
該樹脂パテの表面に前記エポキシ樹脂系防食材が塗布されていることを特徴とするコンクリート構造物の防水防食構造。
【請求項６】
下地コンクリート上に、前記下地コンクリートと反対側に不織布または繊維質シートを備えた複数のゴムシートを、隣り合う前記ゴムシートの端部同士を重ねて貼り付けるゴムシート貼付ステップと、
貼り付けた前記ゴムシート上に素地調整材を塗布するとともに重なり合う前記ゴムシートによる段差を均す素地調整材塗布ステップと、
前記素地調整材上にエポキシ樹脂系防食材を塗布する防食材塗布ステップと、
を有することを特徴とするコンクリート構造物の防水防食工法。
【発明の詳細な説明】
【技術分野】
【０００１】
本発明は、コンクリート構造物の防水防食構造およびコンクリート構造物の防水防食工法に関する。
【背景技術】
【０００２】
コンクリート構造物の防水防食構造およびコンクリート構造物の防水防食工法としては、例えば、セメント構造物の表面に結晶増殖剤層を形成した上に、アクリル樹脂系、エポキシ樹脂系の防水・防食性樹脂を塗布して防水防食性樹脂層を形成するコンクリートの防水防食構造とその製造方法が知られている(例えば、特許文献１参照)。
【先行技術文献】
【特許文献】
【０００３】
【特許文献１】特開２００５−２６０８号公報
【発明の概要】
【発明が解決しようとする課題】
【０００４】
上記のようなコンクリートの防水防食構造では、コンクリート構造物上に形成される結晶増殖剤層及び防水防食性樹脂層は、下地コンクリートに対する変形追従性が極めて乏しいため、下地コンクリートにクラックが生じた場合には、結晶増殖剤層および防水防食性樹脂層にクラックが生じてしまう虞がある。結晶増殖剤層および防水防食性樹脂層にクラックが生じると、クラックから下地コンクリート側に硫酸や有機酸が浸入して下地コンクリートを腐食させる、或いは、防水防食性樹脂層の接着性を低下せしめ防水防食性樹脂層の剥がれや膨れを助長する虞があるという課題がある。
【０００５】
本発明はかかる従来の課題に鑑みてなされたものであり、その目的とするところは、下地コンクリートにクラックが生じても高い防水防食性が維持されるコンクリート構造物の防水防食構造およびコンクリート構造物の防水防食工法を提供することにある。
【課題を解決するための手段】
【０００６】
かかる目的を達成するために本発明のコンクリート構造物の防水防食構造は、下地コンクリートと前記下地コンクリート上に設けられるエポキシ樹脂系防食材との間にゴムシートが設けられており、前記ゴムシートは、前記エポキシ樹脂系防食材側に不織布または繊維質シートを備えていることを特徴とするコンクリート構造物の防水防食構造である。
【０００７】
このようなコンクリート構造物の防水防食構造によれば、下地コンクリートとエポキシ樹脂系防食材との間にゴムシートが設けられているので、たとえ下地コンクリートにクラックを伴う変形や変位が生じたとしても、エポキシ樹脂系防食材との間に設けられたゴムシートが緩衝材となりエポキシ樹脂系防食材にクラックが生じることを防止することが可能である。また、ゴムシートが備える不織布または繊維質シートにより、エポキシ樹脂系防食材とゴムシートとをより確実に接合することが可能である。このため、下地コンクリートにクラックが生じても高い防水防食性が維持されるコンクリート構造物の防水防食構造を提供することが可能である。
【０００８】
かかるコンクリート構造物の防水防食構造であって、前記下地コンクリートと前記ゴムシートとの間にプライマーが介在されていることが望ましい。
【０００９】
このようなコンクリート構造物の防水防食構造によれば、下地コンクリートとゴムシートとの間にプライマーが介在されているので、下地コンクリートとゴムシートとの付着性が向上し、下地コンクリートにゴムシートをより確実に付着させることが可能である。
【００１０】
かかるコンクリート構造物の防水防食構造であって、前記下地コンクリートと前記ゴムシートとの間にケイ酸質系塗布防水材が介在されていることが望ましい。
【００１１】
このようなコンクリート構造物の防水防食構造によれば、下地コンクリートとゴムシートとの間にケイ酸質系塗布防水材が介在されているので、下地コンクリートとゴムシートとの界面に発生する背面水によるエポキシ樹脂系防食材の膨れや剥離などに伴う損傷を抑えることが可能である。
【００１２】
かかるコンクリート構造物の防水防食構造であって、前記ゴムシート上に素地調整材としてポリマーセメントモルタルが塗布され、該ポリマーセメントモルタルの表面にプライマーが塗布され、該プライマーの表面に前記エポキシ樹脂系防食材が塗布されていることが望ましい。
【００１３】
かかるコンクリート構造物の防水防食構造であって、前記ゴムシート上に素地調整材として樹脂パテが塗布され、  該樹脂パテの表面に前記エポキシ樹脂系防食材が塗布されていることが望ましい。
このようなコンクリート構造物の防水防食構造によれば、素地調整材の表面にプライマーを塗布する工程が省略され、コンクリート構造物の防水防食構造をより簡便に実現することができる。
【００１６】
また、下地コンクリート上に、前記下地コンクリートと反対側に不織布または繊維質シートを備えた複数のゴムシートを、隣り合う前記ゴムシートの端部同士を重ねて貼り付けるゴムシート貼付ステップと、貼り付けた前記ゴムシート上に素地調整材を塗布するとともに重なり合う前記ゴムシートによる段差を均す素地調整材塗布ステップと、前記素地調整材上にエポキシ樹脂系防食材を塗布する防食材塗布ステップと、を有することを特徴とするコンクリート構造物の防水防食工法である。
【００１７】
このようなコンクリート構造物の防水防食工法によれば、隣り合うゴムシートの端部同士を重ね合わせて貼り付けた複数のゴムシート上に素地調整材を塗布してエポキシ樹脂系防食材を塗布することにより、たとえ下地コンクリートにクラックを伴う変形や変位が生じたとしてもエポキシ樹脂系防食材にはクラックが生じ難い防水防食構造を容易に実現することが可能である。また、ゴムシート上に塗布する素地調整材により、ゴムシートを重ね合わせたときに生じる段差をならすので、ゴムシートとエポキシ樹脂系防食材との間に隙間が生じにくい。このため、より損傷しにくい防水防食層を形成することが可能である。
【００１８】
また、不織布または繊維質シートを備えたゴムシートを用いることにより、エポキシ樹脂系防食材をより確実にゴムシートに接合することが可能である。すなわち、下地コンクリートにクラックが生じても高い防水防食性が維持されるコンクリート構造物の防水防食工法を提供することが可能である。
【発明の効果】
【００１９】
本発明によれば、下地コンクリートにクラックが生じても高い防水防食性が維持されるコンクリート構造物の防水防食構造およびコンクリート構造物の防水防食工法を提供することが可能である。
【図面の簡単な説明】
【００２０】
【図１】本発明に係るコンクリートの防水防食構造を示す図である。
【図２】本発明に係るコンクリート構造物の防水防食工法の手順を示す図である。
【図３】ひび割れ追従性試験の結果を示す図である。
【図４】ひび割れ追従性試験に用いた試験片を示す図である。
【図５】湿潤したコンクリートに適したコンクリートの防水防食構造を示す図である。
【発明を実施するための形態】
【００２１】
以下、本発明に係る一実施形態について図面を参照しつつ詳細に説明する。
【００２２】
本実施形態では、本発明のコンクリート構造物の防水防食構造を、例えば、鉄筋コンクリート造の地下ピットの底をなす下地コンクリート１に適用した例について説明する。
【００２３】
本実施形態のコンクリート構造物の防水防食構造は、図１に示すように、下地コンクリート１の表面にプライマー２を介して弾性シートとしてのゴムシート３が設けられ、ゴムシート３の上に素地調整材４が設けられ、素地調整材４の表面にプライマー５を介して硫酸や有機酸等に抵抗性を有するエポキシ樹脂系防食材６が設けられている。
【００２４】
ゴムシート３は、例えばブチルゴム製のシートであり、下地コンクリート１側に貼り付けられるように下面に粘着層３ａが設けられており、上面には、不織布３ｂや繊維質シートが一体に設けられている。
【００２５】
１枚のゴムシート３の面積は、地下ピットの床の面積より十分に小さいので、地下ピットの床を施工する場合には、複数枚のゴムシート３を用い、互いに隣り合うゴムシート３の端部同士が重なり合うように各ゴムシート３を配置して隙間が生じないように設けられている。
素地調整材４は、例えば、ポリマーセメントモルタルや樹脂パテであって、ゴムシート３の表面に塗布するとともにゴムシート３を重ね合わせることにより生じた段差をならすように塗布されている。
【００２６】
エポキシ樹脂系防食材６は、素地調整材４との間にプライマー５を介して４層重ねて塗布されている。
【００２７】
本実施形態のコンクリート構造体の防水防食構造を地下ピットの床に施工する防水防食工法は、例えば図２に示すように、まず、床をなす下地コンクリート１の表面を清掃しジャンカ処理を行い（表面前処理ステップＳ１）、その後下地コンクリート１の表面にプライマー２をローラーばけ等により均一に塗布する（プライマー塗布ステップＳ２）。
【００２８】
次に、ゴムシート３の剥離紙を剥がして粘着層を露出し、互いに隣り合うゴムシート３の端部同士が重なり合うように複数枚のゴムシート３をプライマー２が塗布された下地コンクリート１上に貼り付けて床全面に敷き詰める（弾性シート貼付ステップＳ３）。敷き詰めたゴムシート３はハンドローラー等により十分に圧着する。
【００２９】
次に、敷き詰められたゴムシート３上に素地調整材４を塗布する（素地調整材塗布ステップＳ４）。素地調整材４は、ゴムシート３が重ね合わされて生じた段差をならすとともに、その他のゴムシート３の表面にはほぼ均一に塗布する。このとき、素地調整材４としてポリマーセメントモルタルを用いた場合には、その表面にプライマー５を塗布する。一方、樹脂パテを用いた場合には、プライマー５は塗布しない。
【００３０】
最後に、エポキシ樹脂系防食材６を塗布する（防食材塗布ステップＳ５）。エポキシ樹脂系防食材６は、ローラーばけ等により３〜４層重ねて塗布する。
【００３１】
本コンクリート構造物の防水防食構造によるクラック発生防止の効果として、ひび割れ追従性試験の結果を示す。図３にひび割れ追従性試験に用いた試験片を示し、図４にひび割れ追従性試験の結果を示す。
【００３２】
ひび割れ追従性試験では、長方形状のフレキシブル基板７の長手方向におけるほぼ中央に、長手方向と直交する方向に沿って、一方の面側のみ切り込み７ａを設け、他方の面に切り込み７ａの両側に亘るように防食材塗膜８を形成した試験片９を用意する。試験片９に形成する防食材塗膜８は、（１）エポキシ樹脂系防食材６のみ塗布したもの（２）エポキシ樹脂系防食材６とフレキシブル基板７との間にポリマーセメント防水材を設けたもの（３）エポキシ樹脂系防食材６とフレキシブル基板７との間にゴムシート３を設けたもの、の３種類とし、各々４つの試験片９を用意した。ここで、いずれの試験片９もエポキシ樹脂系防食材６を４層設けている。
【００３３】
ひび割れ追従性試験では、防食材塗膜８を形成した試験片９に、フレキシブル基板７の切り込み７ａにクリップゲージ（不図示）を備え、防食材塗膜８の表面には、切り込み７ａの両側に亘るように歪みゲージ（不図示）を貼り付け、クリップゲージ及び歪みゲージが備えられた試験片９の、フレキシブル基板７の長手方向における両端部を引張試験機にて引張する。このとき、フレキシブル基板７が切り込み７ａにて破断した部位をひび割れとみなし、その後の防食材塗膜８の追従性及びひび割れの発生状況を確認している。
【００３４】
ひび割れ追従性試験の結果は、（１）エポキシ樹脂系防食材６のみ塗布した防食材塗膜８を備えた試験片９は、図４（ａ）に示すようにフレキシブル基板７の破断後、防食材塗膜８は０．０１ｍｍまで追従して破断した。（２）エポキシ樹脂系防食材６とフレキシブル基板７との間にポリマーセメント防水材を設けた防食材塗膜８を備えた試験片９は、図４（ｂ）に示すようにフレキシブル基板７の破断後、防食材塗膜８は０．９ｍｍまで追従して破断した。（３）エポキシ樹脂系防食材６とフレキシブル基板７との間にゴムシート３を設けた防食材塗膜８を備えた試験片９は、図４（ｃ）に示すようにフレキシブル基板７の破断後、防食材塗膜８は５ｍｍ以上破断することなく追従した。
【００３５】
このように本実施形態のコンクリート構造物の防水防食構造によれば、下地コンクリート１とエポキシ樹脂系防食材６との間にゴムシート３が設けられているので、たとえ下地コンクリート１にクラックを伴う変形や変位が生じたとしても、エポキシ樹脂系防食材６との間に設けられたゴムシート３が緩衝材となりエポキシ樹脂系防食材６にクラックが生じることを防止することが可能である。すなわち、下地コンクリート１にクラックが生じても高い防水防食性が維持されるコンクリート構造物の防水防食構造を提供することが可能である。
【００３６】
また、下地コンクリート１とゴムシート３との間にプライマー２が介在されているので、下地コンクリート１とゴムシート３との付着性が向上し、下地コンクリート１にゴムシート３をより確実に付着させることが可能である。
【００３７】
また、防水性を備えたゴムシート３により、下地コンクリート１から浸透してくる背面水の発生を抑えることが可能である。このため、背面水によるエポキシ樹脂系防食材６の膨れや剥離の発生を抑え、損傷を防止することが可能である。
【００３８】
また、ゴムシート３が粘着層３ａを備えているので、ゴムシート３を下地コンクリート１により確実に貼り付けることが可能である。
【００３９】
また、ゴムシート３が不織布３ｂまたは繊維質シートを備えているので、ゴムシート３にエポキシ樹脂系防食材６をより確実に接合することが可能である。
【００４０】
また、隣り合うゴムシート３の端部同士を重ね合わせて貼り付けた複数のゴムシート３上に素地調整材４を塗布してエポキシ樹脂系防食材６を塗布することにより、例え下地コンクリート１にクラックを伴う変形や変位が生じたとしてもエポキシ樹脂系防食材６にはクラックが生じ難い防水防食構造を容易に実現することが可能である。
【００４１】
また、下地コンクリート１とエポキシ樹脂系防食材６との緩衝層として備える部材が、厚みを管理して製造されるゴムシート３なので、貼り付けるだけで均一な厚みの緩衝層を容易に形成することが可能である。このため、緩衝層の厚み管理をすることなく容易に施工することが可能である。
また、ゴムシート３上に塗布する素地調整材４により、ゴムシート３を重ね合わせたときに生じる段差をならすので、ゴムシート３とエポキシ樹脂系防食材６との間に隙間が生じにくい。このため、より損傷しにくい防水防食層を形成することが可能である。すなわち、下地コンクリート１にクラックが生じても高い防水防食性が維持されるコンクリート構造物の防水防食構造を容易に実現することが可能なコンクリート構造物の防水防食工法を提供することが可能である。
【００４２】
上記実施形態においては、地下ピットの床をなす下地コンクリート１の表面にプライマー２を塗布した例について説明したが、例えば下地コンクリート１が湿潤状態にある場合や、水槽をなし隣接するピットとの間を仕切るコンクリート壁を防水防食処理する場合には、図５に示すように、下地コンクリート１とゴムシートとの間にケイ酸質系塗布防水材１０を設けることが望ましい。すなわち図２におけるプライマー塗布ステップＳ２において、下地コンクリート１の表面にプライマー２に替えてケイ酸質系塗布防水材１０を塗布することが望ましい。この場合には、ケイ酸質系塗布防水材１０によっても下地コンクリート１から浸透してくる背面水の発生が抑えられ、更に下地コンクリート１の表面を硬く緻密に改善することが可能である。このため、下地コンクリート１が湿潤状態にある場合等であっても、背面水によるエポキシ樹脂系防食材６の膨れや剥離の発生を抑えより確実に損傷を防止することが可能である。
【００４３】
上記実施形態においては、弾性シートとしてブチルゴム製のシートを用いた例について説明したが、これに限るものではない。例えば、エチレンプロピレンゴム、エチレン酢酸ビニルシート、塩化ビニル樹脂系シートなどの合成高分子系シートや改質アスファルトシートなど、下地コンクリート１のひび割れや膨れ等により下地コンクリート１とエポキシ樹脂系防食材６との間に生じる変位を吸収できる程度の弾性を備えたシートであれば構わない。
【００４４】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００４５】
１  下地コンクリート
２  プライマー
３  ゴムシート
３ａ  粘着層
３ｂ  不織布
４  素地調整材
５  プライマー
６  エポキシ樹脂系防食材
７  フレキシブル基板
７ａ  切り込み
８  防食材塗膜
９  試験片
１０  ケイ酸質系塗布防水材
【図１】
0006520321.tif 000002
【図２】
0006520321.tif 000003
【図３】
0006520321.tif 000004
【図４】
0006520321.tif 000005
【図５】
0006520321.tif 000006